宍書鈎
J:tll.
J¥定
国 住 指 第 1907 号
平 成 27年 10月 19 日

東洋鋼飯株式会社代表取締役社長隅田博彦様

石井呼罰~芭汽鳳
り広旦
履
仰叶
国土交通大臣

下記の栂造方法等については、建築基準法第 68条の 25第 1項（同法第 88条 第 1項において準用する場合を含む。）の規定に基づき、同法第 2条第九号及び同法施行令 108条の 2第一号から第三号まで（不燃材料）の規定に適合するものであることを認める。

記

1. 認定番号NM‑4140

2.認定をした構造方法等の名称
ポリエステル樹脂系フィルム・裏面工ポキシ樹脂系塗装銅板張／両面薄葉紙張アルミニウムはく張／火山性ガラス質複屈板3.認定をした構造方法等の内容
別添の通り（注意）この認定害は、大切に保存しておいてください。

別添l.材料名

ポリエステル樹脂系フィルム・裏面エポキシ樹脂系塗装鋼板張／両面薄葉紙張アルミニウムはく張／火山性ガラス質複層板

2.仕様の形状・寸法等仕様の形状・寸法等を表 1に示す。

1 仕様の形状・寸法等
項

仕様

目

形状

平板

表面の形状
厚さ
質量

平滑またはエンボス
3.223(‑o.327).
.
.
.
.
,
4̲472(+o.448)mm
5.5
76 (‑0.588),.
̲̲
,
14.2
74(+I.428)kg/m
23.仕様の材料構成
仕様の材料構成を表 2に示す。
2 仕様の材料構成

項目
仕様
ポ リ エ ス テ 厚さ 0.0
10(‑0.001),‑.
.
,o,070(+o.007)mm
ル 樹 脂 系 フ 質量0.016(‑0.002)"‑'0.120(+o.012)kg/
m2ィルム
最大有機質量0.094kg/
m2

接着剤（ポリエステル
ウレタン樹脂系）
裏面エポキ
シ樹脂系塗装鋼板［ポリエステル系樹脂
無機質顔料（酸化チタン等）

86
質最％以下
14質量％以上

厚さ o.00
4 (+o.001)mm以下
質量0.007(+o.001)kg/
m2以下（固形量）
ポリエステルウレタン系樹脂

100質量％

厚さ o.213(‑o.026) "'L3
18(+o.132)mm
質量 1.660(‑0.196),.
.
̲̲,
10.157 (+1.016)kg/
m2鋼板：以下 1),‑‑.
,7) のいずれかの仕様とする
I) 溶融亜鉛めっき鋼板 (JISG3302、Z06,.
.
̲,Z60)
厚さ 0.213(‑0.026) 1.302(+o.130)mm
質量 1.660 {‑0.196) 10.142 (+1.014)kg/m
2
原板厚さ 0.20(‑0.020)""
1.20(+o.120)mm［原板質量 I.670(‑o.167) 9.420 (+o.942)kg/m'
めっき厚さ 0.013(‑0.006) O.102 (+o010)mm
めっき付着量o.090(‑o.039) ‑o.722 (+o.072)kg/m22) 電気亜鉛めっき鋼板 (JISG3313、E8,.
,.
,E40)
厚さ 0.217 (‑0.021)"'
1.2
12 (+0.121) mm
質量 1.706 (‑0.171)‑‑.
.
,9,510(+o.951)kg/m
2
原板厚さ 0.215(‑0.021),.
,
̲,L20 (+0.120) mm
彙［原板質量 I.688(‑o.!
68) 9.420 (+o.942)kg/m'
めっき厚さ O.002(‑0.0003) O.012(+o.001)mm
めっき付藩呈o.018(‑o.003) ‑o.0
90 (+o.009)kg/
m2
つづくー1‑

つづき，
裏面エポキ
シ樹脂系塗装鋼板3) ティンフリースチール (JISG3315)
厚さ o.215(‑o.021),.
.
.
̲,
1.2 (+o.120) mm
質量 1.688 (‑0.169),.
.
.
.
,9̲420 (+o.942)kg/m2
原板厚さ 0.2
15 (‑0.021),.
.
.
.
,1.2 (+o.120) mm［原板質蓋1.688(‑o.169) 9.420 (+o.942)kg/
m2
めっき厚さ 0.000015~0.00005lmm

めっき付着量0.O
O
Qll,.
.
.
.
,0.
'00037kg/
m2JISG 3317、Y06‑Y60)4) 溶融亜鉛ー 5%アルミニウム合金めっき銅板 (厚さ 0.214 (‑0.027).
.
.1,310 (+o.131) mm
質批 1.660(‑0.196) "'IO 142 (+1.014)kg/
m2
原板厚さ 0.2 (‑0.020),.
.
.
.
,
1.2 (+o.120) mm
會［原板質量!.670 (‑0.157) 9.42D (+o.942)kg/m'
めっき厚さ o.014(‑o.007),.
.
.
.
,0.
1
1 (+o.011) mm
めっき付着量o.090 (‑o.039)""
o.122(+o.072)kg/
m2JISG 3321、AZ
70,.
,.
.
,AZ200)5) 溶融55%アルミニウムー亜鉛合金めっき鋼板 (さ0.226 (‑0.030),.
.
̲,l.2
72 (+o.127) mm
質量1.665 (‑0.192),.
.
.
.
,9̲690 (+o.969)kg/
m2
原板厚さ 0.20 (‑0.020) 1.2 (+o.120) mm［原板質量 1.570 (‑0.167) ‑9.420 (+o.942)kg/m'
めっき厚さ 0.026 (‑0.010)'""'
o.072 (+o.007) mm
めっき付着量O.0
95 (‑0.035),.
.
,
̲,
O.2
70 (+o.027)kg/
m2JISG 3323、K6.
.
.
.
.
,K45)6) 溶融亜鉛ーアルミニウムーマグネシウム合金めっき銅板 (厚さ o.215 (‑o.029)"""
L301 (+o.130) mm
質量 1.660 (‑0.196) 9.985 (+o.998)kg/
m2
原板厚さ O.20 (‑0.020) ""L2 (+o.120)皿［原板質量 1.670 (‑0.157) 9.420 (+o.942)kg/m'
めっき厚さ 0015(‑o.009),.
.
.
.
,,o.101 (+o.010) mm
めっき付着最o.090 (‑0.039)"'o.565(+o.056)kg/
m2JISG4305)7) 冷間圧延ステンレス鋼板 {さo.215 (‑0.021).
.
.
.
.
.
,1.2 (+o.120) mm
質量1.687 (‑0.169),
.
.
.
.
,
9
̲5
1
6 (+o.951)kg/
記
工ポキシ樹脂系塗料：
厚さ o.oos (+o.001) 皿以下
質量0,015 (+0.002) kg/
m2以下（固形抵）
8
8質葦％以下［エポキシ系樹脂12質量％以上
無機質顔料（二酸化チタン等）.08(+o.008) mm
以下
厚さ o
質彙0.0
9 (+o.009)kg/
面以下（固形母）100質祗％
ウレタン系樹脂
彎接着剤（ウレタン樹脂系）

つづく‑2‑

︶

こるよ

工ヵnuス
レmm

ぃ

プ記
(／︑ jkg13

土土•00＆＆比(︵ 109重さ量さ
厚質か

紙二張ガ層
葉ミく性複
薄ルは山質

巴竺〗

つづ一面アム火ス
き両張ウ／ラ板,.,'•

両面薄葉紙張アルミニウムはく：厚さ 0.1mm以下
質量 ll
Og
/
記以下
r
薄葉紙：質量23g/
記以下
ウレタン系樹脂：質量4g/
記以下（周形量）
アルミニウムはく：厚さ 0.
012mm、質量32g/m2
ウレタン系樹脂：質蓋4g/
記以下（固形董）
薄葉紙：質量23g/
記以下4g/記以下（固形量）、ウレタン系樹脂：質温2
火山性ガラス質複層板：
さ2.
9mm
質量3.77kg/m2

かさ比重 1.301) 上層（厚さ 1.
4mm
質量 1.82kg/m
2
かさ比重 1.350質量％

人造鉱物繊維保温材（ロックウール、グラスウール）
無機質系充てん材（水酸化アルミニウム、水酸化マグネシウム、炭酸マグネシウム、ほう砂）
24
質抵％
10質量％
無機質系粉体（炭酸カルシウム、マイクロシリカ、スラグ粉等）
10質量％
火山性ガラス質堆積物紛体（シラス、白土、軽石等）
6質量％
有機質系結合剤（でん粉、フェノール樹脂、ポリビニルアルコール）
0.1
質量％（外割）ワックス系サイズ剤
2) 下層（厚さ 1.5mm
質最 1.95kg/m
2
かさ比重 1.350質墓％

人造鉱物繊維保温材（ロックウール、グラスウール）
無機質系充てん材（水酸化アルミニウム、水酸化マグネシウム、炭酸マグネシウム、ほう砂）
無機質系粉体（炭酸カルシウム、マイクロシリカ、スラグ粉等）
火山性ガラス質堆積物紛体（シラス、白土、軽石等）
有機質系結合剤（でん粉、フェノール樹脂、ポリビニルアルコール）

24質量％
10質量％
10質量％
6質量％

0.1質量％（外割）＼ワックス系サイズ剤
国土交通大臣認定不燃材料： NM‑1220‑
3‑4.仕様の断面図
仕様の断面図を図 1に示す。

単位皿
ボリエステル樹脂系フィルムー

接着剤（ポリエステルウレタン樹脂系）
裏而エポキシ樹脂系塗装鋼板
接着剤（ウレクン樹脂系）
両面薄葉紙張アルミニウムはく張／
火山性ガラス質複層板

t=3.223 4.472

図 1 断面区l‑4‑